СОСТАВ НА ОСНОВЕ ОКСИДОВ ЦЕРИЯ, НИОБИЯ И, ВОЗМОЖНО, ЦИРКОНИЯ И ЕГО ПРИМЕНЕНИЕ В КАТАЛИЗЕ

1. Состав на основе оксида церия, отличающийся тем, что он содержит оксид ниобия со следующими массовыми содержаниями:
- оксид ниобия: от 2 до 20%;
- остальное: оксид церия.
2. Состав по п.1, отличающийся тем, что он содержит дополнительно оксид циркония со следующими массовыми содержаниями:
- оксид церия: по меньшей мере, 50%;
- оксид ниобия: от 2 до 20%;
- оксид циркония: до 48%.
3. Состав по п.2, отличающийся тем, что он дополнительно содержит по меньшей мере, один оксид элемента М, выбранного в группе, включающей вольфрам, молибден, железо, медь, алюминий, марганец, титан, ванадий и редкоземельные элементы, отличные от церия, со следующими массовыми содержаниями:
- оксид церия: по меньшей мере, 50%;
- оксид ниобия: от 2 до 20%;
- оксид элемента М: до 20%;
- остальное: оксид циркония.
-2
-2
2
4. Состав по одному из пп.1-3, отличающийся тем, что он после прокаливания в течение 4 часов при 800°С имеет кислотность по меньшей мере 6·10, в частности, по меньшей мере 7·10, причем эта кислотность выражена в мл аммиака на м состава.
5. Состав по одному из пп.1-3, отличающийся тем, что он содержит оксид ниобия в массовом содержании, находящемся в интервале от 3% до 15%.
6. Состав по одному из п.2 или 3, отличающийся тем, что он содержит оксид церия в массовом содержании, по меньшей мере, 65% и оксид ниобия в массовом содержании, находящемся в интервале от 2% до 12, в частности, от 2 до 10%.
7. Состав по п.6, отличающийся тем, что он содержит оксид церия в массовом содержании, по меньшей мере, 70%, в частности, по меньшей мере, 75%.
8. Состав по одному из пп.1-3, отличающийся тем, что он содержит оксид ниобия в массовом содержании меньше 10%, в частности, находящемся в интервале от 2% до 10%, причем эта последняя величина исключена.
-2
-2
2
9. Состав по одному из пп.1-3, отличающийся тем, что он имеет кислотность, измеренную методом ТПД, по меньшей мере 6·10, в частности, по меньшей мере 6,4·10 мл аммиака на м.
2
10. Состав по п.1, отличающийся тем, что он после прокаливания в течение 4 часов при 800°С имеет удельную поверхность по меньшей мере 15 м/г.
2
11. Состав по одному из пп.2 и 3, отличающийся тем, что он после прокаливания в течение 4 часов при 800°С имеет удельную поверхность по меньшей мере 20 м/г.
2
2
12. Состав по одному из пп.1-3, отличающийся тем, что он после прокаливания в течение 4 часов при 1000°С имеет удельную поверхность по меньшей мере 2 м/г, в частности, по меньшей мере 3 м/г.
13. Каталитическая система, отличающаяся тем, что она содержит состав по одному из пп.1-12.
14. Способ очистки газа, в частности, выхлопного газа двигателя, отличающийся тем, что в качестве катализатора окисления СО и углеводородов, содержащихся в этом газе, применяют каталитическую систему по п.13 или состав по одному из пп.1-12.
2
x
2
15. Способ очистки газа, отличающийся тем, что для разложения NO, для адсорбции NO и CO применяют каталитическую систему по п.13 или состав по одному из пп.1-12.
16. Способ, осуществляющий одну из следующих реакций: реакция газа с водой, реакция конверсии с водяным паром, реакция изомеризации, реакция каталитического крекинга, отличающийся тем, что применяют каталитическую систему по п.13 или состав по одному из пп.1-12.
17. Каталитический процесс тройного действия для очистки выхлопного газа бензинового двигателя, отличающийся тем, что для осуществления этого процесса применяют каталитическую систему по п.13 или катализатор, полученный на основе состава по одному из пп.1-12.